(57)【要約】【課題】従来にはない強度を有する強化カバーガラスの製造方法及び強化カバーガラス並びにタッチセンサ一体型強化カバーガラスの製造方法及びタッチセンサ一体型強化カバーガラスを提供することを目的とする。【解決手段】本発明の強化カバーガラスの製造方法は、まず、素板のガラス板を所望サイズのガラス板１０に切断し（切断工程）、このガラス板１０の端面１０Ｃを研磨手段によって研磨して（研磨工程）、割れの原因になる端面１０Ｃの傷を除去するとともに端面１０Ｃの粗さを小さくする。次に、ガラス板１０を化学強化法によって化学強化する（化学強化工程）。次いで、ガラス板１０の端面１０Ｃをエッチング処理する（エッチング工程）。本発明の強化カバーガラスの製造方法は、エッチング工程の前工程に研磨工程を備えたので、端面１０Ｃの全面を均一にエッチング処理できる。よって、本発明の強化カバーガラスの製造方法によれば、従来にはない曲げ強さを有する強化カバーガラス１０を得ることができる。【選択図】図２
2015171956.tif 000002
【特許請求の範囲】
【請求項１】
対向する二つの主平面を有する第１のガラス板を所望の形状の第２のガラス板に切断する切断工程と、
前記第２のガラス板の二つの主平面の間を接続する端面を研磨する研磨工程と、
前記第２のガラス板に化学強化を施して前記主平面の少なくとも一方に圧縮応力層を形成する化学強化工程と、
前記第２のガラス板の端面をエッチングするエッチング工程と、
を備えたことを特徴とする強化カバーガラスの製造方法。
【請求項２】
対向する二つの主平面を有する第１のガラス板に化学強化を施して前記二つの主平面の少なくとも一方に圧縮応力層を形成する化学強化工程と、
前記第１のガラス板を所望の形状の第２のガラス板に切断する切断工程と、
前記第２のガラス板の二つの主平面の間を接続する端面を研磨する研磨工程と、
前記第２のガラス板の端面をエッチングするエッチング工程と、
を備えたことを特徴とする強化カバーガラスの製造方法。
【請求項３】
前記研磨工程にて前記第２のガラス板の端面を研磨することにより、該端面の算術平均粗さＲａを２０ｎｍ以下にする請求項１又は２に記載の強化カバーガラスの製造方法。
【請求項４】
前記研磨工程は、前記第２のガラス板の端面に研磨砥粒を含有する研磨剤を供給しながら回転運動するブラシを接触させることにより、前記端面を研磨する請求項１〜３のいずれか１項に記載の強化カバーガラスの製造方法。
【請求項５】
請求項１から４のいずれかに記載の強化カバーガラスの製造方法により製造されたことを特徴とする強化カバーガラス。
【請求項６】
対向する二つの主平面と、前記二つの主平面の間を接続する端面を有し、前記主平面の少なくとも一方に圧縮応力層が形成され、前記端面の算術平均粗さＲａが２０ｎｍ以下であり、ＪＩＳ  Ｒ１６０１：２００８年に定める方法で測定される４点曲げ強度が１０００ＭＰａ以上であることを特徴とする強化カバーガラス。
【請求項７】
対向する二つの主平面と前記二つの主平面の間を接続する端面とを有する第１のガラス板に化学強化を施して前記主平面の少なくとも一方に圧縮応力層を形成する化学強化工程と、
前記第１のガラス板の前記主平面の一方にタッチセンサ用配線を形成する配線形成工程と、
前記第１のガラス板を所望の形状の第２のガラス板に切断する切断工程と、
前記第２のガラス板の端面を研磨する研磨工程と、
前記第２のガラス板の端面をエッチングするエッチング工程と、
を備えたことを特徴とするタッチセンサ一体型強化カバーガラスの製造方法。
【請求項８】
前記研磨工程にて前記第２のガラス板の端面を研磨することにより、前記端面の算術平均粗さＲａを２０ｎｍ以下にする請求項７に記載のタッチセンサ一体型強化カバーガラスの製造方法。
【請求項９】
前記研磨工程は、前記第２のガラス板の端面に研磨砥粒を含有する研磨剤を供給しながら連続的に運動するブラシを接触させることにより、前記端面を研磨する請求項７又は８に記載のタッチセンサ一体型強化カバーガラスの製造方法。
【請求項１０】
請求項７から９のいずれかに記載のタッチセンサ一体型強化カバーガラスの製造方法により製造されたことを特徴とするタッチセンサ一体型強化カバーガラス。
【請求項１１】
対向する二つの主平面と前記二つの主平面の間を接続する端面とを有し、前記主平面の少なくとも一方に圧縮応力層が形成され、前記主平面の一方にタッチセンサ用配線が形成され、前記端面の算術平均粗さＲａが２０ｎｍ以下であり、ＪＩＳ  Ｒ１６０１：２００８年に定める試験方法で測定される４点曲げ強さが１０００ＭＰａ以上であることを特徴とするタッチセンサ一体型強化カバーガラス。
【発明の詳細な説明】
【技術分野】
【０００１】
本発明は、強化カバーガラスの製造方法及び強化カバーガラス並びにタッチセンサ一体型強化カバーガラスの製造方法及びタッチセンサ一体型強化カバーガラスに関する。
【背景技術】
【０００２】
スマートフォン及びタブレットコンピュータ等の電子端末機器に用いられる静電容量型タッチパネルは、透光性の入力位置検出用電極等のタッチセンサ用配線をガラス板に形成し、このタッチセンサ用配線の上面に強化カバーガラスを配置することによって構成される。
【０００３】
一方、特許文献１には、前記ガラス板を使用せず、タッチセンサ用配線を前記強化カバーガラスに直接形成したタッチセンサ一体型強化カバーガラスが提案されている。特許文献１のタッチセンサ一体型強化カバーガラスによれば、部品点数を削減でき薄型化を図ることができる。
【０００４】
ところで、特許文献１のタッチセンサ一体型強化カバーガラスを得るためには、１枚の大サイズのガラス板（以下、素板（第１のガラス板）と称する）に成膜処理、及びパターンニング処理等を施してタッチセンサ用配線を形成し、その後、素板を製品サイズ（所望の寸法）のガラス板（第２のガラス板）に切断することによって、タッチセンサ一体型強化カバーガラスを多数枚取りする方法が生産性の観点から好ましい。
【０００５】
しかしながら、素板として強化ガラスを用いると、切断されたタッチセンサ一体型強化カバーガラスの端面に引張応力層が露出する。そして、前記端面に傷が生じると、傷を起点にタッチセンサ一体型強化カバーガラスが容易に割れるという問題があった。
【０００６】
特許文献２、３には、タッチセンサ一体型強化カバーガラスに好適な強化カバーガラスが提案されている。その内容は、ガラスの組成を特定するとともに、化学強化した強化カバーガラスの端面に面取り加工、又はエッチング処理を施すことによって強化カバーガラスの曲げ強さ（ＪＩＳ  Ｒ１６０１：２００８年に定める方法で測定される４点曲げ強さ：端面強度ともいう）を上げるものである。
【先行技術文献】
【特許文献】
【０００７】
【特許文献１】特開２０１１−１９７７０８号公報
【特許文献２】特許第４８８８８４５号公報
【特許文献３】特開２０１１−１７８６６２号公報
【発明の概要】
【発明が解決しようとする課題】
【０００８】
しかしながら、特許文献２、３には、強化カバーガラスの曲げ強さを上げるための製造工程は明記されていない。また、曲げ強さを上げるための特許文献２、３の加工方法は、強化カバーガラスの端面に面取り加工、又はエッチング処理を施すだけなので、曲げ強さを十分に上げることができない。
【０００９】
なお、現在市場で流通されている強化カバーガラスの曲げ強さは、おおよそ６００〜７００ＭＰａである。また、曲げ強さと衝撃強度とは相関関係がある。市場では曲げ強さの大きい、すなわち、衝撃強度の大きい強化カバーガラスが望まれている。
【００１０】
本発明は、このような事情に鑑みてなされたもので、従来にはない曲げ強さを有する強化カバーガラスの製造方法及び強化カバーガラス並びにタッチセンサ一体型強化カバーガラスの製造方法及びタッチセンサ一体型強化カバーガラスを提供することを目的とする。
【課題を解決するための手段】
【００１１】
本発明の強化カバーガラスの製造方法の一態様は、前記目的を達成するために、対向する二つの主平面を有する第１のガラス板を所望の形状の第２のガラス板に切断する切断工程と、前記第２のガラス板の二つの主平面の間を接続する端面を研磨する研磨工程と、前記第２のガラス板に化学強化を施して前記主平面の少なくとも一方に圧縮応力層を形成する化学強化工程と、前記第２のガラス板の端面をエッチングするエッチング工程と、を備えたことを特徴とする。
【００１２】
本発明の強化カバーガラスの製造方法の一態様は、前記目的を達成するために、対向する二つの主平面を有する第１のガラス板に化学強化を施して前記二つの主平面の少なくとも一方に圧縮応力層を形成する化学強化工程と、前記第１のガラス板を所望の形状の第２のガラス板に切断する切断工程と、前記第２のガラス板の二つの主平面の間を接続する端面を研磨する研磨工程と、前記第２のガラス板の端面をエッチングするエッチング工程と、を備えたことを特徴とする。
【００１３】
本発明の強化カバーガラスの一態様は、前記目的を達成するために、本発明の一態様の強化カバーガラスの製造方法により製造されたことを特徴とする。
【００１４】
本発明の強化カバーガラスの一態様は、前記目的を達成するために、対向する二つの主平面と前記二つの主平面の間を接続する端面を有し、前記主平面の少なくとも一方に圧縮応力層が形成され、前記端面の算術平均粗さＲａが２０ｎｍ以下であり、ＪＩＳ  Ｒ１６０１：２００８年に定める方法で測定される４点曲げ強度が１０００ＭＰａ以上であることを特徴とする。
【００１５】
本発明のタッチセンサ一体型強化カバーガラスの製造方法の一態様は、前記目的を達成するために、対向する二つの主平面と前記二つの主平面の間を接続する端面とを有する第１のガラス板に化学強化を施して前記主平面の少なくとも一方に圧縮応力層を形成する化学強化工程と、前記第１のガラス板の前記主平面の一方にタッチセンサ用配線を形成する配線形成工程と、前記第１のガラス板を所望の形状の第２のガラス板に切断する切断工程と、前記第２のガラス板の端面を研磨する研磨工程と、前記第２のガラス板の端面をエッチングするエッチング工程と、を備えたことを特徴とする。
【００１６】
本発明のタッチセンサ一体型強化カバーガラスの一態様は、前記目的を達成するために、本発明の一態様のタッチセンサ一体型強化カバーガラスの製造方法により製造されたことを特徴とするタッチセンサ一体型強化カバーガラスを提供する。
【００１７】
本発明のタッチセンサ一体型強化カバーガラスの一態様は、前記目的を達成するために、対向する二つの主平面と、前記二つの主平面の間を接続する端面とを有し、前記主平面の少なくとも一方に圧縮応力層が形成され、前記主平面の一方にタッチセンサ用配線が形成され、前記端面の算術平均粗さＲａが２０ｎｍ以下であり、ＪＩＳ  Ｒ１６０１：２００８年に定める試験方法で測定される４点曲げ強さが１０００ＭＰａ以上であることを特徴とする。
【００１８】
本発明は、エッチング工程の前工程に研磨工程を備えることによって、ガラスの組成を特定することなく、ガラス板の曲げ強さを一層高めるためのガラス板の加工プロセスを提供するものである。
【００１９】
すなわち、従来の如く、ガラス板の端面を単にエッチング処理しただけでは、端面の粗さが大きいため、端面全面を均一にエッチング処理することができず、曲げ強さを十分に上げることは困難である。
【００２０】
そこで、本発明は、エッチング工程の前工程に研磨工程を備え、研磨工程にて第２のガラス板の端面を研磨し、割れの原因になる傷を除去するとともに端面の粗さを小さくする。そして、その端面をエッチング工程にてエッチング処理する。これにより、本発明の製造方法によれば、端面全面を均一にエッチング処理できるので、従来にはない曲げ強さを有する強化カバーガラス、及びタッチセンサ一体型強化カバーガラスを提供することができる。なお、「エッチング工程の前工程に研磨工程を備える」とは、「エッチング工程の直前に研磨工程を備える」ことの他、「エッチング工程の前工程に、化学強化工程を介して研磨工程を備える」ことも含む。
【００２１】
また、研磨工程において端面の算術平均粗さＲａを２０ｎｍ以下にすることによって、ＪＩＳ  Ｒ１６０１：２００８年に定める試験方法で測定される４点曲げ強さが１０００ＭＰａ以上である強化カバーガラス、及びタッチセンサ一体型強化カバーガラスを提供できる。この強度は、従来にはないものである。
【００２２】
本発明の強化カバーガラスの製造方法の一態様によれば、前記研磨工程にて前記第２のガラス板の端面を研磨することにより、該端面の算術平均粗さＲａを２０ｎｍ以下にする。
【００２３】
本発明の一態様によれば、ＪＩＳ  Ｒ１６０１：２００８年に定める試験方法で測定される４点曲げ強さが１０００ＭＰａ以上である強化カバーガラスを提供できる。
【００２４】
本発明の強化カバーガラスの製造方法の一態様によれば、前記研磨工程は、前記第２のガラス板の端面に研磨砥粒を含有する研磨剤を供給しながら回転運動するブラシを接触させることにより、前記端面を研磨することが好ましい。
【００２５】
本発明の一態様によれば、第２のガラス板の端面の算術平均粗さＲａを２０ｎｍ以下にできる。
【００２６】
本発明の強化カバーガラスの製造方法の一態様によれば、前記化学強化工程と前記研磨工程との間に、前記第１のガラス板を所望の形状に切断する切断工程を備える。
【００２７】
本発明の一態様によれば、まず、第１のガラス板を化学強化する。次に、化学強化した第１のガラス板を所望の形状に切断して所望の寸法の強化カバーガラスを多数枚取りする。次いで、強化カバーガラスの端面を研磨して端面の粗さを小さくする。この後、端面をエッチング処理する。つまり、強化カバーガラスの製造工程に切断工程を備えていても、エッチング工程の前工程に研磨工程を備えている以上、従来にはない曲げ強さを有する強化カバーガラスを得ることができる。
【００２８】
本発明の強化カバーガラスの製造方法の一態様によれば、前記研磨工程の前工程に、前記第１のガラス板を所望の形状の第２のガラス板に切断する切断工程を備える。
【００２９】
本発明の一態様によれば、まず、第１のガラス板を所望の形状に切断して所望の寸法の第２のガラス板を多数枚取りする。次に、第２のガラス板の端面を研磨して端面の粗さを小さくする。次いで、第２のガラス板を化学強化して強化カバーガラスを製造する。その後、強化カバーガラスの粗さの小さい端面をエッチング処理する。つまり、強化カバーガラスの製造工程に切断工程を備えていても、エッチング工程の前工程に研磨工程を備えている以上、従来にはない曲げ強さを有する強化カバーガラスを得ることができる。
【００３０】
なお、前記化学強化工程の前工程に、前記第１のガラス板を所望の形状に切断する切断工程を備えてもよい。
【００３１】
本発明のタッチセンサ一体型強化カバーガラスの製造方法の一態様によれば、前記研磨工程にて前記第２のガラス板の端面を研磨することにより、前記端面の算術平均粗さＲａを２０ｎｍ以下にすることが好ましい。
【００３２】
本発明の一態様によれば、ＪＩＳ  Ｒ１６０１：２００８年に定める試験方法で測定される４点曲げ強さが１０００ＭＰａ以上であるタッチセンサ一体型強化カバーガラスを提供できる。
【００３３】
本発明のタッチセンサ一体型強化カバーガラスの製造方法の一態様によれば、前記研磨工程は、前記第２のガラス板の端面に研磨砥粒を含有する研磨剤を供給しながら連続的に運動するブラシを接触させることにより、前記端面を研磨することが好ましい。
【００３４】
本発明の一態様によれば、第２のガラス板の端面の算術平均粗さＲａを２０ｎｍ以下にできる。本発明の一態様は、いわゆる遊離砥粒によって端面を研磨するものであり、これによって、ガラス板の端面を良好に研磨できる。なお、遊離砥粒に限定されるものではなく、番手の大きい砥粒を固着した固定砥粒（砥石）によってガラス板の端面を研磨しても、端面の算術平均粗さＲａを２０ｎｍ以下にできる。
【発明の効果】
【００３５】
本発明によれば、従来にはない曲げ強さを有する強化カバーガラスの製造方法及び強化カバーガラス並びにタッチセンサ一体型強化カバーガラスの製造方法及びタッチセンサ一体型強化カバーガラスを提供できる。
【図面の簡単な説明】
【００３６】
【図１】実施の形態のタッチセンサ一体型強化カバーガラスの要部拡大断面図
【図２】強化カバーガラスの第１の製造方法の製造工程を示したフローチャート
【図３】強化カバーガラスの第２の製造方法の製造工程を示したフローチャート
【図４】タッチセンサ一体型強化カバーガラスの製造方法の製造工程を示したフローチャート
【図５】ブラシ研磨装置の構成を示した側面図
【図６】切断直後の端面の粗さと研磨後の端面の粗さを模式的に示した端面の断面図
【発明を実施するための形態】
【００３７】
以下、添付図面に従って本発明に係る強化カバーガラスの製造方法及び強化カバーガラス並びにタッチセンサ一体型強化カバーガラスの製造方法及びタッチセンサ一体型強化カバーガラスの好ましい実施の形態について詳説する。
【００３８】
なお、ここでは、スマートフォン及びタブレットコンピュータ等の静電容量型タッチパネルの入力操作面を構成する強化カバーガラスの製造方法、及びタッチセンサ一体型強化カバーガラスの製造方法を例に説明する。
【００３９】
《タッチセンサ一体型強化カバーガラスの構成について》
図１は、タッチセンサ一体型強化カバーガラス１の構成を概略的に示した要部拡大断面図である。
【００４０】
タッチセンサ一体型強化カバーガラス１は、静電容量型タッチパネルの入力操作面を構成するカバーガラスとしての機能と、入力位置検出用電極等のタッチセンサ用配線が形成されるセンサ基板としての機能を併せ持つ。
【００４１】
タッチセンサ一体型強化カバーガラス１は、強化カバーガラス１０の一方の主平面１０Ａに入力位置検出用電極１２、黒色の遮光層１４、周辺配線１６、及び保護層１８等が設けられて構成される。なお、タッチセンサ一体型強化カバーガラス１においては、強化カバーガラス１０の他方の主平面１０Ｂが入力操作面になる。
【００４２】
強化カバーガラス１０の厚さは、通常、０．３〜１．５ｍｍ程度であり、好ましくは、０．５〜１．１ｍｍである。強化カバーガラス１０は、対向する二つの主平面１０Ａ、１０Ｂの間を接続する端面１０Ｃが必要に応じて面取り加工される。すなわち、主平面１０Ａ、１０Ｂと端面１０Ｃとの間の稜角部分が研削され、主平面１０Ａ、１０Ｂの周縁部に所定幅の面取り面１１が形成される。
【００４３】
入力位置検出用電極１２は、ＩＴＯ（Iindium Tin Oxide：酸化インジウムスズ）膜等の透光性導電膜によって、強化カバーガラス１０の一方の主平面１０Ａの中央領域（液晶表示パネル等の表示手段の有効画素領域）に形成される。入力位置検出用電極１２を形成する透光性導電膜の厚さは２０〜１００ｎｍ程度である。
【００４４】
遮光層１４は、液晶表示パネルに入射する光を完全に制御するために形成され、入力位置検出用電極１２が形成された中央領域の周りの領域、すなわち、周辺領域に形成される。遮光層１４は、例えば、チタンブラック等を含む黒色の感光性樹脂（フォトレジスト）により形成される。遮光層１４の厚さは１〜２μｍ程度である。この他、遮光層１４は、スクリーン印刷法等によっても形成することもできる。ただし、印刷法を用いた場合、遮光層１４の厚さは１０〜３０μｍ程度と厚くなるため、遮光層１４はフォトレジストの使用が好ましい。
【００４５】
周辺配線１６は、遮光層１４上に、例えば、Ｍｏ−Ｎｂ合金／Ａｌ／Ｍｏ−Ｎｂ合金、Ｍｏ−Ｎｂ合金／Ａｌ−Ｎｄ合金／Ｍｏ−Ｎｂ合金等の金属からなる膜によって形成される。周辺配線１６を形成する金属膜の厚さは０．３〜０．５μｍ程度である。
【００４６】
保護層１８は、主として、入力位置検出用電極１２、遮光層１４及び周辺配線１６の保護を目的とし、入力位置検出用電極１２、遮光層１４及び周辺配線１６を被覆するように形成される。保護層１８は、例えば、透光性のフォトレジストにより形成される。保護層１８の厚さは、１〜２μｍ程度である。
【００４７】
《強化カバーガラス１０の製造方法について》
〔第１の製造方法〕
図２は、強化カバーガラス１０の第１製造方法の製造工程を示すフローチャートであり、第１のガラス板である素板から製品サイズの強化カバーガラス（第２のガラス板）１０を多数枚取りする製造工程のフローチャートである。なお、ここでは、強化カバーガラス１０と同サイズであって未強化のガラス板（第１のガラス板）も、強化カバーガラス１０と同一の符号「１０」を用いて説明する。
【００４８】
図２の如く、まず、未強化の前記素板を切断して製品サイズのガラス板１０を複数枚取りする（ステップＳ４０：切断工程）。
【００４９】
次に、ガラス板１０の端面１０Ｃを研磨手段によって研磨して、割れの原因になる端面１０Ｃの傷を除去するとともに端面１０Ｃの粗さを小さくする（ステップＳ４１：研磨工程）。なお、研磨工程では、端面１０Ｃの算術平均粗さＲａが２０ｎｍ以下になるように端面１０Ｃを研磨手段によって研磨することが好ましい。これにより、後段のエッチング工程において、端面１０Ｃの全面をより一層均一にエッチング処理できる。
【００５０】
次いで、ガラス板１０を化学強化法によって化学強化して強化カバーガラス１０を製造する（ステップＳ４２：化学強化工程）。
【００５１】
その後、強化カバーガラス１０の引張応力層が露出した端面１０Ｃをエッチング処理する（ステップＳ４３：エッチング工程）。
【００５２】
上述の如く、第１の製造方法によれば、エッチング工程の前工程に研磨工程を備えたので、端面１０Ｃの全面を均一にエッチング処理できる。よって、第１の製造方法によれば、従来にはない曲げ強さを有する強化カバーガラス１０を得ることができる。
【００５３】
〔第２の製造方法〕
図３は、強化カバーガラス１０の第２の製造方法の製造工程を示すフローチャートであり、素板から製品サイズの強化カバーガラス１０を多数枚取りする製造工程のフローチャートである。
【００５４】
図３の如く、まず、前記素板を化学強化法によって化学強化して、素板サイズの強化カバーガラスにする（ステップＳ３０：化学強化工程）。
【００５５】
次に、前記素板サイズの強化カバーガラスを切断して、製品サイズの強化カバーガラス１０を多数枚取りする（ステップＳ３１：切断工程）。
【００５６】
次いで、強化カバーガラス１０の引張応力層が露出した端面１０Ｃを研磨手段によって研磨して、割れの原因になる端面１０Ｃの傷を除去するとともに端面１０Ｃの粗さを小さくする（ステップＳ３２：研磨工程）。なお、研磨工程では、端面１０Ｃの算術平均粗さＲａが２０ｎｍ以下になるように端面１０Ｃを研磨手段によって研磨することが好ましい。これにより、後段のエッチング工程において、端面１０Ｃの全面をより一層均一にエッチング処理できる。
【００５７】
その後、強化カバーガラス１０の引張応力層が露出した端面１０Ｃをエッチング処理する（ステップＳ３３：エッチング工程）。
【００５８】
上述の如く、第２の製造方法によれば、エッチング工程の前工程に研磨工程を備えたので、端面１０Ｃの全面を均一にエッチング処理できる。よって、第２の製造方法によれば、従来にはない曲げ強さを有する強化カバーガラス１０を得ることができる。
【００５９】
《タッチセンサ一体型強化カバーガラスの製造方法について》
図４は、タッチセンサ一体型強化カバーガラス１の製造方法の製造工程を示すフローチャートであり、素板から製品サイズのタッチセンサ一体型強化カバーガラス１を製造する製造工程のフローチャートである。
【００６０】
まず、未強化の前記素板を化学強化して、素板サイズの強化カバーガラスにする（ステップＳ６０：化学強化工程）。
【００６１】
次に、前記素板サイズの強化カバーガラスの一方の主平面（図１の主平面１０Ａに相当）に入力位置検出用電極１２、遮光層１４、周辺配線１６、保護層１８等を形成し、素板サイズの強化カバーガラスに製品単位でタッチセンサ配線を形成する（ステップＳ６１：配線形成工程）。これらのタッチセンサ配線を形成する方法については、公知の技術であるので、その具体的な説明は省略する。
【００６２】
次いで、前記素板サイズの強化カバーガラスを切断して製品サイズの強化カバーガラス１０を複数枚取りする（ステップＳ６２：切断工程）。
【００６３】
次に、強化カバーガラス１０の引張応力層が露出した端面１０Ｃを研磨手段によって研磨して、割れの原因になる端面１０Ｃの傷を除去するとともに端面１０Ｃの粗さを小さくする（ステップＳ６３：研磨工程）。なお、研磨工程では、端面１０Ｃの算術平均粗さＲａが２０ｎｍ以下になるように端面１０Ｃを研磨手段によって研磨することが好ましい。これにより、後段のエッチング工程において、端面１０Ｃの全面をより一層均一にエッチング処理できる。
【００６４】
その後、強化カバーガラス１０の引張応力層が露出した端面１０Ｃをエッチング処理する（ステップＳ６４：エッチング工程）。
【００６５】
上述の如く、タッチセンサ一体型強化カバーガラス１の製造方法によれば、エッチング工程の前工程に研磨工程を備えたので、端面１０Ｃの全面を均一にエッチング処理できる。よって、タッチセンサ一体型強化カバーガラス１の製造方法によれば、従来にはない曲げ強さを有するタッチセンサ一体型強化カバーガラス１を得ることができる。
【００６６】
なお、４点曲げ強さが１０００ＭＰａ以上の強化カバーガラス１０を得るためには、化学強化工程において形成される強化カバーガラス１０の主平面１０Ａ、１０Ｂの圧縮応力層の厚さと、エッチング工程において処理されるエッチング量とを、化学強化工程の後工程に切断工程が存在する図３の第２の製造方法、及び図４の製造方法の場合であっても、化学強化工程の前工程に切断工程が存在する図２の第１の製造方法の場合であっても等しくすることが好ましい。
【００６７】
すなわち、圧縮応力層の厚さは１０μｍ以上が好ましく、また、エッチング量は２μｍ〜１０μｍが好ましい。
【００６８】
エッチング量は、ＨＦ（フッ酸）を含む混合水溶液に対する浸漬時間で制御される。具体的には、あらかじめ同一組成のガラスを用いて所定時間エッチングを行ってエッチング量を算出した後、所望のエッチング量となるように浸漬時間を調整してエッチングを行う。なお、ガラスの種類によっては、エッチング量を調整するためにフッ酸濃度を変更することがある。
【００６９】
以下、研磨工程の研磨方法、エッチング工程のエッチング処理方法、素板の切断方法、及び端面の面取り方法の一例を説明する。
【００７０】
《研磨手段による強化カバーガラス（ガラス板）１０の端面の研磨方法について》
図５は、強化カバーガラス（ガラス板）１０の端面１０Ｃを研磨するブラシ研磨装置３０の側面図である。
【００７１】
同図に示すブラシ研磨装置３０は、複数枚（例えば、２００枚）の強化カバーガラス（ガラス板）１０を積層して積層体２０を構成し、その積層体２０の外周部を回転する研磨ブラシ３４によって研磨して、個々の強化カバーガラス（ガラス板）１０の端面１０Ｃを一括して研磨する装置である。積層体２０を構成する際には、強化カバーガラス（ガラス板）１０が間隔調整部材２２を介在させて積層され、積層方向の間隔Ｇが所定の値に調整される。
【００７２】
ブラシ研磨装置３０は積層体保持部３２、研磨ブラシ３４、研磨ブラシ３４を駆動する駆動部（不図示）、及び研磨液３８を供給する研磨液供給部３６を備えている。
【００７３】
積層体保持部３２は、積層体２０を着脱可能に保持する。同図に示す例では、積層体２０を積層方向の両側から挟んで保持している。
【００７４】
研磨ブラシ３４は、軸３４Ａと、軸３４Ａの外周に放射状に設けられた多数のブラシ毛３４Ｂとによって構成される。軸３４Ａは、所定の外径を有する円筒状に形成される。ブラシ毛３４Ｂは、帯状体に植設されたものを軸３４Ａの外周に螺旋状に巻き付けることによって、軸３４Ａの外周に設けられる。ブラシ毛３４Ｂは、例えば、ポリアミド樹脂等からなる可撓性の線材で構成される。この線材には、アルミナ（Ａｌ２Ｏ３）、炭化ケイ素（ＳｉＣ）、ダイヤモンド等の粒子が含まれていてもよい。
【００７５】
研磨液供給部３６は、研磨ブラシ３４と積層体２０との接触部に研磨液を供給する。研磨液３８は、研磨材と分散媒とを含有し、所定の比重に調整される。研磨材としては、例えば、酸化セリウム、ジルコニア等が使用される。研磨材の平均粒径（Ｄ５０）は、例えば、５μｍ以下であり、好ましくは２μｍ以下である。研磨液の比重は、１．１〜１．４とすることが好ましい。
【００７６】
次に、ブラシ研磨装置３０の作用について説明する。
【００７７】
まず、研磨ブラシ３４を一定の回転速度で回転させる。
【００７８】
次に、研磨ブラシ３４を積層体２０に向けて水平に移動させ、研磨ブラシ３４を積層体２０の外周部に押圧当接させる。この際、所定の押し込み量で当接するように、研磨ブラシ３４を水平に移動させる。
【００７９】
次に、研磨ブラシ３４と積層体２０との接触部に研磨液供給部３６から研磨液を所定の供給量で供給する。
【００８０】
次に、研磨ブラシ３４を軸方向（ガラス板１０の積層方向）に所定速度で往復移動させる。これにより、複数枚のガラス板１０の端面１０Ｃを一括して研磨処理することができ、端面１０Ｃの算術平均粗さＲａが２０ｎｍ以下の強化カバーガラス（ガラス板）１０を得ることができる。
【００８１】
図６（ａ）は、切断直後の端面１０Ｃの粗さ（形状）を模式的に示した端面１０Ｃの断面図であり、図６（ｂ）は、研磨処理後の端面１０Ｃの粗さ（形状）を模式的に示した端面１０Ｃの断面図である。
【００８２】
図６（ａ）、（ｂ）に示すように、強化カバーガラス（ガラス板）１０の端面１０Ｃの傷の凹凸部が研磨ブラシ３４によって研磨除去され、端面１０Ｃの算術平均粗さＲａが２０ｎｍ以下になった。なお、算術平均粗さＲａは、ＪＩＳ Ｂ０６０１に基づいて測定した。
【００８３】
《エッチング処理方法について》
強化カバーガラス１０の端面１０Ｃの曲げ強さをより一層高めるため、実施の形態においては、前記ブラシ研磨装置３０による研磨工程の後工程に、強化カバーガラス１０の端面１０Ｃをエッチングするエッチング工程を備えている。
【００８４】
エッチング工程においてエッチング処理が端面１０Ｃに施されることによって、端面１０Ｃの研磨面に存在する微小な凹凸部の先鋭部を鈍角化でき、かつ、エッチング処理が端面１０Ｃの全面において均一に施されるので、強化カバーガラス１０の曲げ強さを一層高めることができる。
【００８５】
エッチング処理の一例として、６ｍｏｌ／ＬのＨＣｌ（塩酸）中に２ｗｔ％のＨＦ（フッ酸）を含む混合水溶液に強化カバーガラス１０の端面１０Ｃを浸漬し、端面１０Ｃを表層から１μｍ〜５μｍ程度溶解させる。これにより、強化カバーガラス１０の曲げ強さが一層高められ、ＪＩＳ  Ｒ１６０１：２００８年に定める方法で測定される４点曲げ強度が１０００ＭＰａ以上の強化カバーガラス１０になった。
【００８６】
《素板の切断方法について》
前記素板の切断は、スクライブ・ブレイク法、レーザ切断法等によって行われる。
【００８７】
スクライブ・ブレイク法は、割断予定線に沿ってスクライブカッタでガラス板の主面にスクライブ線（溝線）を形成し、その後、ガラス板を折り曲げることによって切断する方法である。
【００８８】
レーザ切断法は、割断予定線に沿ってガラス板の表面にレーザ光を照射し、熱応力で割断する方法である。熱源として、レーザ光源に代えて放電電極を用いることもできる。なお、切断に際して、個々の強化カバーガラス（ガラス板）１０は、同じサイズに切断される。
【００８９】
《面取り方法について》
図２から図４に示した製造工程において、研磨工程の前工程に面取り工程を設けてもよい。面取り工程は、例えば、回転する砥石車を強化カバーガラス（ガラス板）１０の端面に接触させて、強化カバーガラス（ガラス板）１０の表裏の主平面１０Ａ、１０Ｂと端面１０Ｃとの間の稜角部分を研削除去することにより行われる。ただし、これ以外の方法によって面取り加工を施すこともできる。
【００９０】
面取り工程は、選択的に行われる工程である。すなわち、面取り加工は、必ずしも実施しなければならない処理ではなく、必要に応じて選択的に行われる処理である。ただし、この面取り工程を設けることにより、強化カバーガラス（ガラス板）１０のエッジ部の割れを効果的に防止でき、強化カバーガラス（ガラス板）１０の端面強化を図ることができる。
【００９１】
《その他の実施の形態》
本発明は、以上説明した実施の形態の記載内容に限定されるものではなく、本発明の要旨を逸脱しない範囲で適宜変更可能であることはいうまでもない。
【００９２】
なお、本発明において、強化カバーガラス（ガラス板）１０の「端面」とは、素板を切断したときの切断面を意味し、切断後に面取り加工を施した場合には、面取り面１１を含むものとする。
【符号の説明】
【００９３】
１…センサ一体型カバーガラス、１０…強化カバーガラス（ガラス板）、１１…面取り面、１２…入力位置検出用電極、１４…遮光層、１６…周辺配線、１８…保護層、２０…積層体、２２…間隔調整部材、３０…ブラシ研磨装置、３２…積層体保持部、３４…研磨ブラシ、３４Ａ…軸、３４Ｂ…ブラシ毛、３６…研磨液供給部、３８…研磨液
【図１】
2015171956.tif 000003
【図２】
2015171956.tif 000004
【図３】
2015171956.tif 000005
【図４】
2015171956.tif 000006
【図５】
2015171956.tif 000007
【図６】
2015171956.tif 000008